(57)【要約】【課題】本発明は、電池性能を向上する色素増感太陽電池およびその製造方法を提供することを目的とする。【解決手段】本発明の色素増感太陽電池の製造方法は、透光性基板１１上に透光性電極１２を形成し、対向基板２１上に対向電極２２を形成する工程と、透光性基板１１と透光性電極１２および／または対向基板２１と対向電極２２に、封止材の一部としての熱硬化性樹脂Ｔを塗布して加熱する工程と、酸化物半導体層３４の粒子に色素を吸着させる工程と、透光性基板１１上および対向基板２１上のいずれか一方または両方の熱硬化性樹脂Ｔに、封止材の一部としての光硬化性樹脂Ｐを塗布する工程と、透光性基板１１と対向基板２１とを貼り合わせた後に、光硬化性樹脂Ｐに光を照射する工程とを有することを特徴とする。【選択図】図２
2015191986.tif 000002
【特許請求の範囲】
【請求項１】
透光性基板および前記透光性基板上の透光性電極で構成された負極と、対向基板および前記対向基板上の対向電極で構成され、かつ前記負極と間隔をあけて向かい合う正極と、前記透光性電極上の前記対向電極と向かい合う領域に配置される酸化物半導体層と、前記負極と前記正極との間に配置される電解質層とを備える色素増感太陽電池の製造方法であって、
前記負極上および／または前記対正極上に、封止材の一部としての熱硬化性樹脂を塗布して加熱する工程と、
前記酸化物半導体層の粒子に色素を吸着させる工程と、
前記負極上の熱硬化性樹脂および正極上の熱硬化性樹脂の少なくともいずれか一方の熱硬化性樹脂上に、封止材の一部としての光硬化性樹脂を塗布する工程と、
前記負極と前記正極とを貼り合わせた後に、前記封止材が前記負極と前記正極とを接着させるように、前記光硬化性樹脂に光を照射する工程とを有する
ことを特徴とする色素増感太陽電池の製造方法。
【請求項２】
透光性基板および前記透光性基板上の透光性電極で構成された負極と、対向基板および前記対向基板上の対向電極で構成され、かつ前記負極と間隔をあけて向かい合う正極と、前記透光性電極上の前記対向電極と向かい合う領域に配置される酸化物半導体層と、前記負極と前記正極との間に配置される電解質層とを備える色素増感太陽電池の製造方法であって、
前記負極上および／または前記正極上に、熱硬化性樹脂と光硬化性樹脂とが混合された封止材を塗布して加熱する工程と、
前記酸化物半導体層の粒子に色素を吸着させる工程と、
前記負極と前記正極とを貼り合わせた後に、前記封止材が前記負極と前記正極とを接着させるように、前記封止材に光を照射する工程とを有する
ことを特徴とする色素増感太陽電池の製造方法。
【請求項３】
前記封止材の加熱を、前記封止材にレーザーを照射することによって行う
ことを特徴とする請求項１または２に記載の色素増感太陽電池の製造方法。
【請求項４】
前記封止材の加熱を、ヒータまたは炉によって行う
ことを特徴とする請求項１または２に記載の色素増感太陽電池の製造方法。
【請求項５】
透光性基板および前記透光性電極上の透光性電極とで構成された負極と、
対向基板および前記対向基板上の対向電極で構成され、かつ前記負極と間隔をあけて向かい合う正極と、
前記透光性電極上の前記対向電極と向かい合う領域に配置される酸化物半導体層と、
前記負極および前記正極との間に配置された電解質層と、
前記電解質層を封止し、前記負極と前記正極とを接着する封止材とを備え、
前記封止材は、前記負極および／または前記正極に接する部分が熱硬化性樹脂であり、その他の部分が光硬化性樹脂である
ことを特徴とする色素増感太陽電池。
【発明の詳細な説明】
【技術分野】
【０００１】
本発明は、色素増感太陽電池およびその製造方法に関する。
【背景技術】
【０００２】
透光性基板と対向基板との間に、光電変換素子を備えた色素増感太陽電池は既に知られている。光電変換素子の構成は、透光性基板上の透光性電極と、対向基板上の対向電極とが向かい合うように配置され、透光性電極上に光増感色素を吸着させた酸化物半導体層が配置され、対向電極上に触媒層が配置され、さらに、酸化物半導体層と触媒層との間に電解液等の電解質層が介在している。
【０００３】
色素増感太陽電池には、一つの透光性基板と対向基板との間に、封止材を隔てて光電変換素子が複数形成されており、隣り合う光電変換素子同士が電気的に直列接続されているものがある。封止材は、光電変換素子同士の間に介在して両者を隔てるとともに、透光性基板と対向基板とを接着する役割を担っている。
【０００４】
この封止材の態様として、特許文献１に開示された色素増感太陽電池では、光硬化性樹脂、熱硬化性樹脂、または光硬化性樹脂と熱硬化性樹脂とを混合させたものが用いられている。
【０００５】
また、特許文献１に開示された色素増感太陽電池の製造方法では、酸化物半導体層に光増感色素を吸着させた後に、透光性基板と対向基板とを貼り合わせて、封止材を硬化させる工程が記載されている。封止材を硬化させるためには、封止材が熱硬化性樹脂の場合は加熱すればよく、光硬化性樹脂の場合は光を照射すればよく、熱硬化性樹脂と光硬化性樹脂とを混合させたものの場合は、加熱および光照射を行えばよい。
【先行技術文献】
【特許文献】
【０００６】
【特許文献１】特開２０１３−１２２８７４号公報
【発明の概要】
【発明が解決しようとする課題】
【０００７】
しかしながら、封止剤として熱硬化性樹脂を用いた場合、一般的に用いられる光増感色素は熱に弱いため、酸化物半導体層に光増感色素を吸着させた後に封止材を加熱すると、その加熱によって光増感色素が劣化し、ひいては色素増感太陽電池の電池性能が劣化するおそれがある。また、封止材として光硬化性樹脂を用いた場合、一般的に透光性基板に用いられるＰＥＮや、透光性電極に用いられるＩＴＯ等の材料は、光硬化性樹脂との接着の相性が悪いため、接着不良によって電解液の漏えいや外部からの水分混入が発生し、これによって電池性能が劣化するおそれがある。また、封止材として熱硬化性樹脂と光硬化性樹脂とを混合させたものを用いた場合であっても、結局は酸化物半導体層に光増感色素を吸着させた後に加熱するため、その加熱により光増感色素が劣化して電池性能が劣化するおそれがある。
【０００８】
本発明は、色素増感太陽電池の電池性能を向上させることを目的とする。
【課題を解決するための手段】
【０００９】
本発明の色素増感太陽電池の製造方法は、透光性基板および前記透光性基板上の透光性電極で構成された負極と、対向基板および前記対向基板上の対向電極で構成された正極と、前記透光性電極と前記対向電極との間で、かつ前記透光性電極上に配置される酸化物半導体層と、前記透光性電極と前記対向電極との間に配置される電解質層とを備える色素増感太陽電池の製造方法であって、前記負極および／または前記対正極に、封止材の一部としての熱硬化性樹脂を塗布して加熱する工程と、前記酸化物半導体層の粒子に色素を吸着させる工程と、前記負極上および／または前記正極上の熱硬化性樹脂に、封止材の一部としての光硬化性樹脂を塗布する工程と、前記負極と前記正極とを貼り合わせた後に、前記光硬化性樹脂に光を照射する工程とを有することを特徴とする。
【発明の効果】
【００１０】
本発明の色素増感太陽電池の製造方法によれば、酸化物半導体層に光増感色素を吸着させた後ではなく、吸着させる前に封止材を加熱するため、その加熱によって光増感色素が劣化することはない。また、一般的に光硬化性樹脂との接着の相性が悪いとされる負極および／または正極は、光硬化性樹脂と直接接着されず、熱硬化性樹脂または熱硬化性樹脂と光硬化性樹脂とを混合したものと直接接着されるため、両基板間の接着性を向上させることができて、電解液の漏洩や外部からの水分混入を防止できる。以上より、電池性能を向上させることができる。
【図面の簡単な説明】
【００１１】
【図１】本発明の実施の形態１に係る色素増感太陽電池の断面図である。
【図２】本発明の実施の形態１に係る色素増感太陽電池の製造方法を示す図である。
【図３】本発明の実施の形態２に係る色素増感太陽電池の断面図である。
【図４】本発明の実施の形態２に係る色素増感太陽電池の製造方法を示す図である。
【発明を実施するための形態】
【００１２】
以下、各実施の形態に係る色素増感太陽電池およびその製造方法について、図面を用いて説明する。
（実施の形態１）
まず、実施の形態１に係る色素増感太陽電池について説明する。図１に示すように、色素増感太陽電池１は、透光性基板１１と、対向基板２１と、透光性電極１２と、対向電極２２と、集電電極３３と、酸化物半導体層３４と、触媒層３５と、電解質層３６と、封止材１３７とを備えている。
【００１３】
透光性電極１２は、透光性基板１１上に複数配列されており、対向電極２２は、対向基板２１上に複数配列されている。また、透光性電極１２と対向電極２２は、封止材１３７と集電電極３３が形成される領域分だけずれた状態で向かい合っている。透光性基板１１にはポリエチレン・ナフタレート（ＰＥＮ）やガラスなどの透光性を有する材料が用いられ、透光性電極１２にはスズ添加酸化インジウム（ＩＴＯ）等の透光性を有する材料が用いられる。同様に、対向基板２１の材料はＰＥＮ、対向電極２２の材料はＩＴＯとしてもよいが、透光性を有する必要はなく、対向基板２１は絶縁材料、対向電極２２はチタン膜等の金属膜としてもよい。そして、透光性基板１１と透光性電極１２とで色素増感太陽電池１の負極１０を構成し、対向基板２１と対向電極２２とで正極２０を構成している。
【００１４】
集電電極３３は、透光性電極１２上および対向電極２２上の一方に形成されており、他方と導電性接着剤（図示せず）を介して電気的に接続されている。そして、集電電極３３は、一つの光電変換素子とその隣の光電変換素子とを電気的に接続し、これらの接続が連鎖されることでＺ型直列接続の色素増感太陽電池１を形成している。
【００１５】
酸化物半導体層３４は、透光性電極１２上の、透光性電極１２と対向電極２２とが向かい合う領域に形成されており、触媒層３５は、対向電極２２上の、透光性電極１２と対向電極２２とが向かい合う領域に形成されている。また、電解質層３６は、封止材１３７と透光性電極１２と対向電極２２とで囲まれた領域内に形成されている。
【００１６】
透光性電極１２と、対向電極２２と、酸化物半導体層３４と、触媒層３５と、電解質層３６とで光電変換素子を構成しており、封止材１３７は、これら光電変換素子同士の間に介在して両者を隔てるとともに、負極１０と正極２０とを接着している。また、封止材１３７は電解質層３６と集電電極３３とが接触しないよう両者間の間に介在にしている。
【００１７】
すなわち、封止材１３７の側面は電解質層３６と接触することによって、電解質層３６としての電解液等を封止し、さらに上面は正極２０と接触し、下面は負極１０と接触することによって負極１０と正極２０とを接着している。
【００１８】
また、実施の形態１では、封止材１３７は負極１０および正極２０に接する部分が熱硬化性樹脂Ｔであり、その他の部分が光硬化性樹脂Ｐである。すなわち、封止材１３７は熱硬化性樹脂Ｔと光硬化性樹脂Ｐとが積層された態様となっている。
【００１９】
これにより、負極１０および正極２０は、一般的に接着の相性が悪いとされる光硬化性樹脂Ｐと直接接着されず、熱硬化性樹脂Ｔを介して間接的に接着される。そのため、負極や正極と光硬化性樹脂とが直接接着される場合と比較して、両基板間の接着性を向上させることができる。これにより、電解液の漏洩や外部からの水分混入を防止し、色素増感太陽電池１の電池性能を向上させることができる。
【００２０】
次に、実施の形態１に係る色素増感太陽電池の製造方法を図２を用いて説明する。図２（ａ）（ｃ）（ｅ）（ｇ）（ｉ）は負極１０側の製造工程、図２（ｂ）（ｄ）（ｆ）（ｈ）（ｊ）は正極２０側の製造工程をそれぞれ示す。
【００２１】
まず、図２（ａ）（ｂ）に示すように、透光性基板１１上に複数の透光性電極１２、対向基板２１上に対向電極２２をそれぞれ形成する。複数の透光性電極１２、対向電極２２の形成方法は、予め一面に透明導電膜が塗布された透光性基板を用いて、その透明導電膜の不要部分にレーザーを照射することによってパターニングを行う方法等が挙げられる。対向電極２２として金属膜を用いる場合は、対向基板２１の全面をスパッタによって金属膜を形成し、その後レーザーを照射してパターニングを行う方法等が挙げられる。
【００２２】
その後、負極１０側では、図２（ｃ）に示すように、透光性電極１２上に集電電極３３を形成する。集電電極３３の形成方法は、導電性ペーストをスクリーン印刷によって塗布し、加熱して硬化させる方法等が挙げられる。
【００２３】
また、正極２０側では、図２（ｄ）に示すように、対向電極２２上に触媒層３５を形成する。具体的には、白金をスパッタすることにより触媒層３５としての白金層を形成する方法が挙げられる。若しくは、白金ナノコロイド溶液を塗布して乾燥させることによって、触媒層３５としての白金層を形成してもよい。白金層の厚みは数ｎｍ程度であればよい。また、材料も白金ではなく、カーボンとしても良い。
【００２４】
その後、図２（ｅ）（ｆ）に示すように、負極１０および正極２０の封止箇所に、封止材の一部としての熱硬化性樹脂Ｔを塗布して加熱する。この時の熱硬化性樹脂Ｔの厚みは数μｍ程度であればよい。熱硬化性樹脂Ｔの加熱は、例えばレーザーによる加熱方法が挙げられる。レーザーはガルバノスキャナを備え、自在にレーザー照射位置を変更できることが望ましい。レーザーの波長は可視光域から近赤外線域（７００ｎｍ〜１１００ｎｍ）が望ましく、具体的には、半導体レーザーや、Ｎｄ：ＹＡＧレーザー（１０６４ｎｍ）、Ｎｄ：ＹＶＯ４レーザー（１０６４ｎｍ）、またはＴｉ：サファイアレーザー（６５０〜１１００ｎｍ）、Ｃｒ：ＬｉＳＡＦレーザー（７８０〜１０１０ｎｍ）、アレキサンドライトレーザー（７００〜８２０ｎｍ）などが適用可能である。
【００２５】
熱硬化性樹脂Ｔの加熱は、例えばヒータや炉によって行ってもよい。基板が合成樹脂の場合は１５０℃以下で硬化する熱硬化性樹脂を、耐熱性のあるガラス基板である場合は１５０℃以上で硬化する熱硬化性樹脂を用いるとよい。
【００２６】
そして、図２（ｇ）に示すように、透光性電極１２上に酸化物半導体層３４を形成する。具体的には、焼成用酸化チタンペーストをバーコータによって塗布し、１５０℃に加熱することによって、酸化物半導体層３４としての酸化チタン膜を得る方法等が挙げられる。焼成用酸化チタンペーストの塗布方法は、バーコータに限られず、スクリーン印刷や、スプレー法であってもよい。その後、この酸化物半導体層３４に光増感色素を吸着させる。すなわち、酸化物半導体層３４に光増感色素を吸着させた後ではなく、吸着させる前に熱硬化性樹脂Ｔを加熱して硬化させるため、その加熱によって光増感色素が劣化することを防止できる。これにより、色素増感太陽電池１の電池性能を向上させることができる。
【００２７】
次に、図２（ｉ）に示すように、熱硬化性樹脂上に、封止材の一部としての光硬化性樹脂Ｐを塗布する。同時に集電電極３３上にも負極１０と正極２０とを導通させるための導電性接着剤（図示せず）を塗布する。なお、図２（ｉ）では、負極１０側に光硬化性樹脂Ｐを塗布する場合が描かれているが、正極２０側に光硬化性樹脂を塗布してもよく、または負極１０側と正極２０側の両方に光硬化性樹脂を塗布してもよい。
【００２８】
そして、図２（ｋ）に示すように、負極１０と正極２０とを貼り合わせて封止材１３７に光Ｌを照射し、最後に、負極１０、正極２０のどちらか一方に形成された孔から、両者の間の空間に、電解質層としての電解液を注入し、その孔を塞いで色素増感太陽電池を得る。若しくは、電解質層として高粘度電解質を用いる場合は、透光性基板１１と対向基板２１との間に光触媒膜および高粘度電解質が挟まれるように両基板を貼り合わせて、その周縁部同士が加熱接着されるようにしても良い。加熱方法は、プラズマ（波長の長いもの）、マイクロ波、可視光（６００ｎｍ以上）や赤外線などのエネルギービームを照射することによって行っても良い。
【００２９】
実施の形態１に係る色素増感太陽電池１およびその製造方法によれば、酸化物半導体層３４に光増感色素を吸着させた後ではなく、吸着させる前に熱硬化性樹脂Ｔを加熱して硬化させるため、その加熱によって光増感色素が劣化することを防止できる。これにより、色素増感太陽電池１の電池性能を向上させることができる。
【００３０】
さらに、負極１０と正極２０は、一般的に接着の相性が悪いとされる光硬化性樹脂と直接接着されず、熱硬化性樹脂を介して間接的に接着される。そのため、負極や正極と光硬化性樹脂とが直接接着される場合と比較して、両基板間の接着性を向上させることができる。これにより、電解液の漏洩や外部からの水分混入を防止し、色素増感太陽電池１の電池性能を向上させることができる。
【００３１】
なお、本実施の形態において、負極１０と正極２０の両方の封止箇所に熱硬化性樹脂Ｔを塗布する場合を述べたが、これに限られず、負極１０または正極２０のいずれかの封止箇所のみに熱硬化性樹脂Ｔを塗布してもよい。すなわち、対向電極２２が金属膜である場合、金属膜と光硬化性樹脂との接着の相性はＰＥＮなどの樹脂やＩＴＯなどの透明導電膜ほど悪くないため、対向電極２２と光硬化性樹脂とを直接接着しても両基板間の接着性は問題とならない。この場合、ＰＥＮやＩＴＯ上には熱硬化性樹脂を塗布する必要があるが、対向電極２２に熱硬化性樹脂を塗布しなくともよい。したがって、透光性基板１１と透光性電極１２と対向基板２１と対向電極２２の材料に応じて、その材料と光硬化性樹脂との接着の相性を見出し、熱硬化性樹脂の塗布箇所を適宜設計すればよい。
（実施の形態２）
次に、実施の形態２に係る色素増感太陽電池について説明する。実施の形態２に係る色素増感太陽電池は、封止材の態様のみが実施の形態１に係る色素増感太陽電池と異なり、その他の構成については、実施の形態１に係る色素増感太陽電池の構成と同様であるため、詳細な説明を省略する。
【００３２】
実施の形態２に係る色素増感太陽電池では、図３に示すように、封止材２３７として熱硬化性樹脂と光硬化性樹脂とを混合したものが用いられている。具体的には、光硬化性樹脂の中に熱硬化性樹脂を均一に分散させたものや、スクリューノズル等によって光硬化性樹脂と熱硬化性樹脂とを歯磨き粉のようにらせん状に混合させたもの等が挙げられる。
【００３３】
次に、実施の形態２に係る色素増感太陽電池の製造方法について図４を用いて説明する。図４（ａ）（ｃ）（ｅ）（ｇ）は負極１０側の製造工程、図４（ｂ）（ｄ）（ｆ）（ｈ）は正極２０側の製造工程をそれぞれ示す。
【００３４】
まず、図４（ａ）（ｂ）（ｃ）（ｄ）に示す工程は、実施の形態１で説明した図２（ａ）（ｂ）（ｃ）（ｄ）に示す工程と同様であるため、詳細な説明を省略する。
本実施の形態２に係る色素増感太陽電池の製造工程では、図４（ｅ）に示すように、負極１０の封止箇所に、熱硬化性樹脂と光硬化性樹脂とを混合した封止材２３７を塗布して加熱する。同時に集電電極３３上にも透光性電極１２と対向電極２２とを導通させるための導電性接着剤（図示せず）を塗布しておく。
【００３５】
封止材２３７の加熱方法は、実施の形態１における熱硬化性樹脂の加熱方法と同様であるため、詳細な説明を省略する。この時、封止材２３７の熱硬化性樹脂の成分のみが硬化し、光硬化性樹脂の成分は硬化していない状態となる。
【００３６】
なお、図４（ｅ）では、負極１０側に封止材２３７を塗布する場合が描かれているが、正極２０側に封止材を塗布してもよく、または負極１０側と正極２０側の両方に封止材を塗布してもよい。
【００３７】
また、図４（ｇ）および（ｉ）に示す工程は、実施の形態１で説明した図２（ｇ）および（ｋ）に示す工程と同様であるため、詳細な説明を省略する。図４（ｉ）の工程によって、封止材２３７の光硬化性樹脂の成分が硬化し、両基板間を接着することができる。
【００３８】
実施の形態２に係る色素増感太陽電池２の製造方法によれば、熱硬化性樹脂と光硬化性樹脂とを別々に塗布する必要がないため、実施の形態１の態様と比較して製造工程を簡単化することができる。
【００３９】
また、実施の形態２の態様では、封止材２３７は正極２０と接触していない状態で加熱され、封止材２３７の熱硬化性樹脂の成分が硬化されるため、封止材２３７と正極２０との接着は、封止材２３７の光硬化性樹脂の成分のみに依存することとなってしまう。しかしながら、正極２０の材料を金属膜等とした場合、前述したように金属膜と光硬化性樹脂との接着の相性は悪くないため、封止材と正極との接着は封止材の光硬化性樹脂の成分によってもたらされ、両基板間を接着することができる。
【００４０】
なお、実施の形態１および２においては、透光性基板として、ＰＥＮやガラスを用いることを述べたが、これに限られず、合成樹脂としてはＰＥＮの他に、ポリエチレン・テレフタレート、ポリエステル、ポリカーボネート、ポリオレフィンなどを用いてもよい。なお、光硬化性樹脂との接着の相性は、合成樹脂よりもガラスの方が良いとされる。
【００４１】
透光性電極としては、ＩＴＯを用いることを述べたが、これに限られず、ＩＴＯの他に、フッ素添加酸化スズ（ＦＴＯ）、酸化スズ（ＳｎＯ２）、インジウム亜鉛酸化物（ＩＺＯ）、酸化亜鉛（ＺｎＯ）などの導電性金属酸化物を含む薄膜を用いてもよい。
【００４２】
電解質層としては、例えば、ヨウ素系電解液が用いられ、具体的には、ヨウ素、ヨウ化物イオン、ターシャリーブチルピリジンなどの電解質成分が、エチレンカーボネートやメトキシアセトニトリルなどの有機溶媒に溶解されてなるものが用いられる。また、電解質層は電解液に限られるものではなく、固体電解質であっても良い。固体電解質としては、例えば、ＤＭＰＩｍＩ（ジメチルプロピルイミダゾリウムヨウ化物）が用いられ、このほか、ヨウ化リチウム、ヨウ化ナトリウム、ヨウ化カリウム、ヨウ化セシウム、ヨウ化カルシウムなどの金属ヨウ化物、およびテトラアルキルアンモニウムヨーダイドなど４級アンモニウム化合物のヨウ素塩などのヨウ化物とヨウ素とを組み合わせたもの、または、臭化リチウム、臭化ナトリウム、臭化カリウム、臭化セシウム、臭化カルシウムなどの金属臭化物、およびテトラアルキルアンモニウムブロマイドなど４級アンモニウム化合物の臭素塩などの臭化物と臭素とを組み合わせたものなどが用いられる。
【００４３】
酸化物半導体層は、例えば、酸化チタン（ＴｉＯ２）、酸化スズ（ＳｎＯ２）、酸化タングステン（ＷＯ３）、酸化亜鉛（ＺｎＯ）、酸化ニオブ（Ｎｂ２Ｏ５）などの金属酸化物であり、光増感色素は、例えば、ビピリジン構造、ターピリジン構造などを含む配位子を有するルテニウム錯体や鉄錯体、ポルフィリン系やフタロシアニン系の金属錯体、さらにはエオシン、ローダミン、メロシアニン、クマリンなどの有機色素などである。
【００４４】
集電電極は、透光性電極上に形成される場合を述べたが、これに限られず、対向電極上、または透光性電極上および対向電極上の両方に形成されてもよい。また、集電電極の材料は銀などであり、この他、金、銅、ニッケル、インジウム、スズ、亜鉛、炭素などやこれらの合金、あるいはこれらの微粒子を含んだものであればよく、特に限定されるものではない。また、集電電極の幅と高さが大きいほど、集電電極での電気抵抗が減少するが、幅を大きくしすぎると光電変換素子の発電領域が減少し、高さを大きくしすぎると、透光性電極と対向電極との距離が大きくなって電解質層での電気抵抗が大きくなってしまう。このため、集電電極の幅は０．８ｍｍ、高さは２０μｍ程度とすることが望ましい。
【００４５】
なお、実施の形態１および２に係る色素増感太陽電池は、Ｚ型直列接続の色素増感太陽電池である場合を述べたが、これに限られず、例えばＷ型直列接続であっても、並列接続であっても、一つの光電変換素子のみを有する場合であってもよい。これらの場合、集電電極の構成は不要である。
【００４６】
また、実施の形態１および２では、負極側の材料は透光性を有する材料であり、正極側の材料は透光性を有する材料でない場合を述べたが、これとは逆に、正極側が透光性を有する材料であれば、負極側は透光性を有する材料でなくともよい。
【符号の説明】
【００４７】
１、２  色素増感体太陽電池
１０  負極
１１  透光性基板
１２  透光性電極
２０  正極
２１  対向基板
２２  対向電極
３３  集電電極
３４  酸化物半導体層
３５  触媒層
３６  電解質層
１３７、２３７  封止材
Ｔ  熱硬化性樹脂
Ｐ  光硬化性樹脂
Ｌ  光
【図１】
2015191986.tif 000003
【図２】
2015191986.tif 000004
【図３】
2015191986.tif 000005
【図４】
2015191986.tif 000006